ФРИТТА ГЛАЗУРИ
GLASE FRIT

Изобретение относится к области технологии силикатов и касается составов фритт глазурей, используемых для термодекорирования силикатного кирпича.
Известна фритта глазури, включающая, мас.%: песок кварцевый 13,78; полевой шпат 30,31; каолин 4,72; сода кальцинированная 11,81; селитра натриевая 2,75; бура 29,92; кремнефтористый натрий 6,7 [1].
Задача изобретения состоит в снижении температуры варки фритты.
Технический результат достигается тем, что во фритте глазури, содержащей песок кварцевый, полевой шпат, соду кальцинированную, буру, кремнефтористый натрий, компоненты находятся при следующем соотношении, мас.%: песок кварцевый 7,0-9,0; полевой шпат 7,0-9,0; сода кальцинированная 10,0-15,0; бура 64,0-67,0; кремнефтористый натрий 5,0-7,0.
В таблице приведены составы фритты глазури.
Таблица
Компоненты
Состав, мас.%:
1
2
3
Песок кварцевый
7,0
8,0
9,0
Полевой шпат
7,0
8,0
9,0
Сода кальцинированная
15,0
12,0
10,0
Бура
64,0
66,0
67,0
Кремнефтористый натрий
7,0
6
5
Компоненты дозируют в требуемых количествах, дробят, просеивают через сетку №5 и смешивают. Варку фритты глазури проводят при температуре 1230-1270°С. Расплав гранулируют в воду. Фритту размалывают до годного прохождения через сетку №0056 с добавками 3-5 мас.% глины, 1-2 мас.% поташа, 1-10 мас.% окрашивающей добавки (окись кобальта, хрома, пиролюзит и др.) и подготавливают суспензию с влажностью 45-55%. Суспензию используют для выполнения росписи на поверхности стены из силикатного кирпича, подсушивают на воздухе и закрепляют оплавлением с применением газовой горелки.
Источники информации
1. Сураженко А.Е. Альфрейно-живописные работы. - М.: Высш. шк., 1976. - С.238.